(57)【特許請求の範囲】
【請求項１】
ケナフ長繊維およびジュート長繊維から選ばれる少なくとも１種の長繊維からなる目付け５００〜１５００ｇ／ｍ２の長繊維マットの表面に、目付け１００〜５００ｇ／ｍ２のパルプまたは紙からなる表面層が積層された積層体に熱硬化性樹脂を含浸した後、積層体を熱圧成形することを特徴とする繊維板の製造方法。
【請求項２】
フローコーターを用いて熱硬化性樹脂を塗布することにより長繊維マットと表面層との積層体に熱硬化性樹脂を含浸し、次いで少なくとも１つのロールで積層体を圧締した後、積層体を熱圧成形することを特徴とする請求項１に記載の製造方法。
【請求項３】
熱硬化性樹脂は、粘度２０ｍＰａ・ｓ（２５℃）以下であり固形分率１０〜５０質量％のフェノール樹脂、ユリア樹脂、またはメラミン樹脂の１種以上からなることを特徴とする請求項１または２に記載の繊維板の製造方法。
【請求項４】
請求項１ないし３いずれか一項に記載の方法により製造された繊維板の表面に、仕上げ材を貼着することを特徴とする化粧材の製造方法。
【発明の詳細な説明】
【技術分野】
【０００１】
本発明は、繊維板および化粧材の製造方法に関するものである。
【背景技術】
【０００２】
従来、耐キャスター性、耐クラック性を付与した床材として特許文献１に記載のものが知られている。この床材は、ケナフ長繊維を材料とする長繊維マットにフェノール樹脂などの熱硬化性樹脂を含浸した後、熱圧成形することにより繊維板とし、この繊維板の表面に仕上げ材を貼着することにより製造されるものであり、優れた耐キャスター性、耐クラック性を有している。
【０００３】
一方、このような床材などの化粧材には、外観上などの点から仕上げ材表面の平滑性および緻密性も要求される。仕上げ材を用いた化粧材の従来の製造方法として、たとえば特許文献２には、予め熱硬化性樹脂を含浸した中密度繊維板などの木質繊維板の表面に、予め熱硬化性樹脂を含浸した紙などの基材からなる仕上げ材を積層し、熱圧成形することが提案されている。
【特許文献１】特開２０００−２６３５１９号公報
【特許文献２】特開２００４−０３４５１２号公報
【発明の開示】
【発明が解決しようとする課題】
【０００４】
しかしながら、ケナフ、ジュートなどの長繊維を使用した繊維板にこのような方法を適用して化粧材を作製した場合、仕上げ材表面の平滑性および緻密性において十分な性能が得られないという問題点があった。また、ケナフ、ジュートなどの長繊維を使用した繊維板に仕上げ材として厚みの薄い化粧単板や化粧シートなどを貼着した場合にも、仕上げ材表面の平滑性および緻密性において十分な性能が得られないという問題点があった。
【０００５】
さらに、繊維板が吸湿または吸水すると長繊維が膨潤し、仕上げ材表面に長繊維の浮きや膨れが見られ、外観を損なうという問題点があった。
【０００６】
本発明は、以上の通りの事情に鑑みてなされたものであり、仕上げ材表面の平滑性および緻密性を高めることができ、吸湿時または吸水時においても仕上げ材表面の平滑性および緻密性を維持することができ、さらに、優れた耐キャスター性、耐クラック性を有する繊維板および化粧材の製造方法を提供することを課題としている。
【課題を解決するための手段】
【０００７】
本発明は、上記の課題を解決するために、以下のことを特徴としている。
【０００８】
第１に、本発明の繊維板の製造方法は、ケナフ長繊維およびジュート長繊維から選ばれる少なくとも１種の長繊維からなる目付け５００〜１５００ｇ／ｍ２の長繊維マットの表面に、目付け１００〜５００ｇ／ｍ２のパルプまたは紙からなる表面層が積層された積層体に熱硬化性樹脂を含浸した後、積層体を熱圧成形することを特徴とする。
【０００９】
第２に、上記第１の繊維板の製造方法において、フローコーターを用いて熱硬化性樹脂を塗布することにより長繊維マットと表面層との積層体に熱硬化性樹脂を含浸し、次いで少なくとも１つのロールで積層体を圧締した後、積層体を熱圧成形することを特徴とする。
【００１０】
第３に、上記第１または第２の繊維板の製造方法において、熱硬化性樹脂は、粘度２０ｍＰａ・ｓ（２５℃）以下であり固形分率１０〜５０質量％のフェノール樹脂、ユリア樹脂、またはメラミン樹脂の１種以上からなることを特徴とする。
【００１１】
第４に、本発明の化粧材の製造方法は、上記第１ないし第３のいずれかの方法により製造された繊維板の表面に、仕上げ材を貼着することを特徴とする。
【発明の効果】
【００１３】
上記第１の発明によれば、ケナフ長繊維およびジュート長繊維から選ばれる少なくとも１種の長繊維からなる長繊維マットの表面に、これらの長繊維よりも繊維径のより小さい材料であるパルプまたは紙からなる表面層を積層し、この積層体に熱硬化性樹脂を含浸して熱圧成形することにより、繊維板表面の平滑性および緻密性が向上し、その結果としてこの繊維板表面に仕上げ材を貼着して製造した化粧材における仕上げ材表面の平滑性および緻密性を向上させることができる。さらに、吸湿時または吸水時においても仕上げ材表面の平滑性および緻密性を維持することができる。
【００１４】
さらに、長繊維マットと表面層が積層された状態で熱硬化性樹脂を含浸し、これらを同時に熱圧成形することで、繊維板の長繊維部分と表面層が密着して一体化され、長繊維部分と表面層との剥離強度が向上し、表面硬度も高いものとなる。その結果として、耐キャスター性、耐クラック性を向上させることができる。
【００１５】
上記第２の発明によれば、フローコーターを用いて熱硬化性樹脂を塗布することにより、表面性状に関わらず一定量の熱硬化性樹脂を塗布することができ、さらに塗布量の制御も容易である。そしてフローコーターによる塗布後にロールで圧締することにより、一定量の熱硬化性樹脂を均一に含浸できる。その結果として、上記第１の発明の効果に加え、耐キャスター性、耐クラック性をさらに向上させることができる。また、繊維板の曲げ強度、表面硬度、および寸法安定性を向上させることができる。
【００１６】
上記第３の発明によれば、粘度と固形分率を特定の範囲内とした熱硬化性樹脂を用いることで、表面層および長繊維マット内に熱硬化性樹脂を均一に含浸することができ、さらに長繊維部分と表面層との剥離強度が向上し、表面硬度も高いものとなる。その結果として、上記第１および第２の発明の効果に加え、耐キャスター性、耐クラック性をさらに向上させることができる。また、繊維板の曲げ強度および寸法安定性を向上させることができる。
【００１７】
上記第４の発明によれば、上記第１ないし第３の方法により製造された繊維板を用いて化粧材を製造することにより、化粧材における仕上げ材表面の平滑性および緻密性を向上させることができる。また、吸湿時または吸水時においても仕上げ材表面の平滑性および緻密性を維持することができる。さらに、耐キャスター性、耐クラック性を向上させることができる。
【発明を実施するための最良の形態】
【００１９】
以下、本発明について詳細に説明する。
【００２０】
本発明に用いられる長繊維マットは、ケナフ長繊維およびジュート長繊維から選ばれる少なくとも１種の長繊維を材料とするものであり、たとえば、特開２０００−２６３５１９号公報などに開示している、これらの長繊維を配向して集合させた集合体を用いて長繊維マットとしたものを用いることができる。
【００２１】
これらの長繊維は、針葉樹から得られる針葉樹繊維や広葉樹から得られる広葉樹繊維に比べて概ね２〜１４倍の高い引張強度を有する。そして、これらの長繊維を３次元に絡ませた繊維板とすることにより、長繊維自体の高い引張強度を有効に活用でき、曲げ強度が高く、温度変化や湿度変化による長さ変化の小さい寸法安定性に優れた繊維板を得ることができる。
【００２２】
長繊維の長さは、特に制限はないが、好ましくは１０〜１００ｍｍである。長繊維の長さを当該範囲とすることで、繊維板の内部において繊維部分の絡み合いを多くすることができ、さらに長繊維１本当たりの熱硬化性樹脂の付着部分を増やすことができる。また、長繊維同士の継ぎ目部分を少なくできるので、前述した長繊維自体の高い引張強度をより効果的に活用でき、さらに曲げ強度が高く、表面硬度も高く、寸法安定性にも優れた繊維板を得ることができる。
【００２３】
本発明に用いられる長繊維マットは、上記の長繊維をフォーミングし、ニードルでパンチングすることにより製造することができる。長繊維マットの目付けは、特に制限はないが、好ましくは５００〜１５００ｇ／ｍ２である。長繊維マットの目付けを当該範囲内とすることで、熱硬化性樹脂を均一に含浸することができ、長繊維マットの強度も適切な程度に保持される。
【００２４】
本発明では、繊維板表面の平滑性および緻密性を向上させるために、繊維板表面にパルプまたは紙からなるシート状の表面層が設けられる。表面層におけるパルプまたは紙の繊維径は、特に制限はないが、繊維板表面の平滑性および緻密性を向上させる点から２０μｍ以下が好ましい。表面層の目付けは、特に制限はないが、好ましくは１００〜５００ｇ／ｍ２である。表面層の目付けを当該範囲内とすることで、熱硬化性樹脂を均一に含浸することができ、また繊維板表面の平滑性および緻密性も向上させることができる。
【００２５】
本発明では、長繊維マットの表面に上記の表面層を積層し、次いでこの積層体に熱硬化性樹脂を含浸した後、積層体を熱圧成形することにより繊維板を製造する。
【００２６】
積層体に含浸する熱硬化性樹脂としては、加熱により架橋および硬化が可能な水性の熱硬化性樹脂を用いることができ、その具体例としては、フェノール樹脂、レゾルシノール樹脂、ユリア樹脂、メラミン樹脂、エポキシ樹脂、架橋型アクリル樹脂などが挙げられる。
【００２７】
特に、粘度２０ｍＰａ・ｓ（２５℃）以下であり固形分率１０〜５０質量％のフェノール樹脂、ユリア樹脂、またはメラミン樹脂の１種以上を積層体に含浸することが好ましい。粘度および固形分率を当該範囲内とすることにより、表面層および長繊維マット内に熱硬化性樹脂を均一に含浸することができ、さらに長繊維部分と表面層との剥離強度が向上し、表面硬度も高いものとなる。その結果として、耐キャスター性、耐クラック性をさらに向上させることができる。
【００２８】
長繊維マットと表面層との積層体に熱硬化性樹脂を含浸させる好ましい方法としては、積層体への塗布が挙げられる。長繊維マットの表面に予め表面層を積層しておくことで、表面層と長繊維マットの両方に熱硬化性樹脂を同時に塗布することができると共に、長繊維マットと表面層が密着し、一体の基材として取り扱うことができる。そして、熱硬化性樹脂を含浸した長繊維マットと表面層を同時に熱圧成形することで、繊維板の長繊維部分と表面層が密着して一体化され、長繊維部分と表面層との剥離強度が向上する。その結果として、耐キャスター性、耐クラック性を向上させることができる。
【００２９】
熱硬化性樹脂の積層体への塗布、含浸には、フローコーターが好ましく用いられる。フローコーターを用いて熱硬化性樹脂を塗布することにより、表面性状に関わらず一定量の熱硬化性樹脂を塗布することができ、均一に多くの塗布量を確保できる。さらに塗布量の制御も容易である。
【００３０】
そしてフローコーターを用いて熱硬化性樹脂を塗布することにより長繊維マットと表面層との積層体に熱硬化性樹脂を含浸した後、少なくとも１つのロールで積層体を圧締して絞ることが好ましい。これにより、フローコーターによる一定量の熱硬化性樹脂を均一に含浸することができる。
【００３１】
フローコーターは２台以上設置してもよく、各フローコーター毎に熱硬化性樹脂の固形分率を変更したり、塗布する場所を変更したりすることも可能である。たとえば、１台目のフローコーターによる塗布では熱硬化性樹脂の固形分率を低くし、次の２台目のフローコーターによる塗布では熱硬化性樹脂の固形分率をより高くすることで、積層体表面の含浸量を高くして表面硬度を向上させ、耐キャスター性をより向上させることができる。あるいは、２台目のフローコーターによる塗布では積層体の両端部のみに固形分率の高い熱硬化性樹脂を塗布することで、繊維板のサネ嵌合部分の強度を高めることができる。
【００３２】
熱硬化性樹脂を含浸した積層体は、熱圧成形前に一旦乾燥される。乾燥方法は特に制限はなく、たとえば乾燥炉を通過させるなどの適宜の方法を用いることができる。熱硬化性樹脂を含浸した積層体を乾燥することにより、積層体の含水率を２０％以下にすることが好ましい。積層体の含水率が２０％を超える状態で熱圧成形した場合、熱盤への熱硬化性樹脂の付着が起こり易くなる。
【００３３】
また、所望の厚みの繊維板を得るために、熱硬化性樹脂を同時に含浸した表面層と長繊維マットとの積層体の裏面に、表面層を用いずに予め熱硬化性樹脂を含浸した単独の長繊維マットを所定枚数重ね合わせたものを熱圧成形することもできる。
【００３４】
熱圧成形の際のプレス方法としては、バッチ式の平板プレス、連続プレスなどが挙げられるが、特に制限はなく適宜の方法を適用することができる。また、プレスの温度、圧力、および時間は、用いる熱硬化性樹脂の種類や得ようとする繊維板の厚さなどにより適宜に設定される。
【００３５】
熱圧成形して得られる繊維板の厚さは、特に制限はないが、好ましくは１．０〜１２ｍｍである。繊維板の比重は、好ましくは０．７以上、より好ましくは０．７〜１．１である。比重が０．７未満であると、繊維板の表面および内部に多数の空隙が存在することになり、仕上げ材との接着強度が低下する場合がある。また、長繊維同士の接着部分や長繊維同士の絡み合い部分が減少し、長繊維が本来有している長繊維同士の接着部分や長繊維同士の絡み合い部分による高い強度を十分に発揮させることが困難になり、繊維板の曲げ強度が低下する場合がある。比重が１．１を超えると、仕上げ材を繊維板の表面に接着する際に、接着剤が繊維板の内部に十分に含浸せず、十分な接着性が得られない場合がある。
【００３６】
本発明において、化粧材は、化粧単板、化粧シートなどの仕上げ材を繊維板表面に貼着することにより製造される。化粧単板としては、丸太、または小角材を集成接着した集成材を薄くスライスして作製されたものを用いることができる。たとえば、チーク、ケヤキ、ナラ、バーチなどの銘木類の丸太または集成材をスライサー、ハーフロータリーなどの切削機械でスライスすることにより作製された化粧単板を用いることができる。仕上げ材の厚さは、特に制限はないが、好ましくは０．２〜０．６ｍｍである。
【００３７】
繊維板と仕上げ材を接着する方法としては、繊維板または仕上げ材に接着剤を塗布し、繊維板と仕上げ材とを接着剤塗布面を内側にして重ねてプレス機で熱圧する方法を用いることができる。
【００３８】
繊維板は、他の木質建材と接着して複合することも可能である。複合する木質建材の具体例としては、挽き板、合板、ＭＤＦ（中密度繊維板）、ハーフボード、パーティクルボード、集成材などが挙げられる。
【００３９】
本発明により製造された化粧材は、たとえばフローリング仕上げ床や階段の踏み板などの床材として好適に用いることができる。
【実施例】
【００４０】
以下、実施例により本発明をさらに詳しく説明するが、本発明はこれらの実施例に何ら限定されるものではない。また、実施例と比較例における樹脂粘度は２５℃における測定値である。
＜実施例１＞
実施例１の繊維板および床材の製造工程について図１を参照しながら説明する。ケナフ長繊維から平均繊維長約５０ｍｍ、目付け１０００ｇ／ｍ２の長繊維マット１を作製し、長繊維マット１を搬送しながらその上に目付け２００ｇ／ｍ２の紙からなる表面層２を積層して積層体３とした。
【００４１】
次いで、固形分率２０質量％の水溶液である粘度１０ｍＰａ・ｓのフェノール樹脂を積層体３の搬送路上に配設されたフローコーター４により塗布量３０００ｇ／ｍ２で積層体３に塗布した。
【００４２】
その直後に、フェノール樹脂を塗布した積層体３をロール５に通して圧締し、積層体３にフェノール樹脂を含浸させた。
【００４３】
次いで、ロール５の下流に配設された乾燥炉６にてフェノール樹脂を含浸させた積層体３を１１０℃、１．５分間の条件で乾燥させて積層体３の含水率を約１０％に調整した。
【００４４】
以上の一連の工程を経て連続的に搬出される長尺の積層体３を所定のサイズに裁断して積載しておき、その後、熱盤７により１５０℃、３分間の条件で積層体３の熱圧成形を行い、厚さ１．５ｍｍ、比重０．９の繊維板１０を得た。
【００４５】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例２＞
実施例２の繊維板および床材の製造工程について図１を参照しながら説明する。ケナフ長繊維から平均繊維長約５０ｍｍ、目付け１０００ｇ／ｍ２の長繊維マット１を作製し、長繊維マット１を搬送しながらその上に目付け５００ｇ／ｍ２のパルプシートからなる表面層２を積層して積層体３とした。
【００４６】
次いで、固形分率３０質量％の水溶液である粘度１３ｍＰａ・ｓのフェノール樹脂を積層体３の搬送路上に配設されたフローコーター４により塗布量４０００ｇ／ｍ２で積層体３に塗布した。
【００４７】
その直後に、フェノール樹脂を塗布した積層体３をロール５に通して圧締し、積層体３にフェノール樹脂を含浸させた。
【００４８】
次いで、ロール５の下流に配設された乾燥炉６にてフェノール樹脂を含浸させた積層体３を１１０℃、１．５分間の条件で乾燥させて積層体３の含水率を約１０％に調整した。
【００４９】
以上の一連の工程を経て連続的に搬出される長尺の積層体３を所定のサイズに裁断して積載しておき、その後、熱盤７により１５０℃、３分間の条件で積層体３の熱圧成形を行い、厚さ１．５ｍｍ、比重１．１の繊維板１０を得た。
【００５０】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例３＞
実施例３の繊維板および床材の製造工程について図２を参照しながら説明する。ケナフ長繊維から平均繊維長約５０ｍｍ、目付け１０００ｇ／ｍ２の長繊維マット１を作製し、長繊維マット１を搬送しながらその上に目付け５００ｇ／ｍ２のパルプシートからなる表面層２を積層して積層体３とした。
【００５１】
次いで、固形分率５０質量％の水溶液である粘度２０ｍＰａ・ｓのフェノール樹脂を積層体３の搬送路上に配設されたフローコーター４ａにより塗布量２０００ｇ／ｍ２で積層体３に塗布した。
【００５２】
その直後に、フェノール樹脂を塗布した積層体３をロール５ａに通して圧締し、積層体３にフェノール樹脂を含浸させた。
【００５３】
次いで、固形分率２０質量％の水溶液である粘度１０ｍＰａ・ｓのフェノール樹脂を積層体３の搬送路上に配設されたフローコーター４ｂにより塗布量１０００ｇ／ｍ２で積層体３に塗布した。
【００５４】
その直後に、フェノール樹脂を塗布した積層体３をロール５ｂに通して圧締し、積層体３にフェノール樹脂を含浸させた。
【００５５】
その後、ロール５ｂの下流に配設された乾燥炉６にてフェノール樹脂を含浸させた積層体３を１１０℃、１．５分間の条件で乾燥させて積層体３の含水率を約１０％に調整した。
【００５６】
以上の一連の工程を経て連続的に搬出される長尺の積層体３を所定のサイズに裁断して積載しておき、その後、熱盤７により１５０℃、３分間の条件で積層体３の熱圧成形を行い、厚さ２．５ｍｍ、比重１．０の繊維板１０を得た。
【００５７】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例４＞
実施例４の繊維板および床材の製造工程について図１を参照しながら説明する。ケナフ長繊維から平均繊維長約５０ｍｍ、目付け７００ｇ／ｍ２の長繊維マット１を作製し、長繊維マット１を搬送しながらその上に目付け２００ｇ／ｍ２の紙からなる表面層２を積層して積層体３とした。
【００５８】
次いで、固形分率２０質量％の水溶液である粘度１０ｍＰａ・ｓのフェノール樹脂を積層体３の搬送路上に配設されたフローコーター４により塗布量３０００ｇ／ｍ２で積層体３に塗布した。
【００５９】
その直後に、フェノール樹脂を塗布した積層体３をロール５に通して圧締し、積層体３にフェノール樹脂を含浸させた。
【００６０】
次いで、ロール５の下流に配設された乾燥炉６にてフェノール樹脂を含浸させた積層体３を１１０℃、１．５分間の条件で乾燥させて積層体３の含水率を約１０％に調整した。以上の一連の工程を経て連続的に搬出される長尺の積層体３を所定のサイズに裁断した。
【００６１】
一方、上記と同じ長繊維マット１を、表面層２を積層せずに単独で搬送し、フローコーター４によりフェノール樹脂を上記と同一条件にて長繊維マット１に塗布した。
【００６２】
その直後に、フェノール樹脂を塗布した長繊維マット１をロール５に通して圧締し、長繊維マット１にフェノール樹脂を含浸させた。
【００６３】
次いで、ロール５の下流に配設された乾燥炉６にてフェノール樹脂を含浸させた長繊維マット１を１１０℃、１．５分間の条件で乾燥させて長繊維マット１の含水率を約１０％に調整した。以上の一連の工程を経て連続的に搬出される長尺の長繊維マット１を所定のサイズに裁断した。
【００６４】
その後、上記において作製した、所定のサイズに裁断された１枚の積層体３および２枚の長繊維マット１を用いて、最表面に表面層２が配置されるように積層体３の裏面に２枚の長繊維マット１を重ね合わせてこれらの３枚を上下に積層し、この状態で、熱盤７により１５０℃、３分間の条件で積層体３の熱圧成形を行い、厚さ４．５ｍｍ、比重０．７の繊維板１０を得た。
【００６５】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例５＞
実施例５の繊維板および床材の製造工程について図１を参照しながら説明する。ケナフ長繊維から平均繊維長約５０ｍｍ、目付け１０００ｇ／ｍ２の長繊維マット１を作製し、長繊維マット１を搬送しながらその上に目付け５００ｇ／ｍ２のパルプシートからなる表面層２を積層して積層体３とした。
【００６６】
次いで、固形分率１０質量％の水溶液である粘度７ｍＰａ・ｓのフェノール樹脂を積層体３の搬送路上に配設されたフローコーター４により塗布量４０００ｇ／ｍ２で積層体３に塗布した。
【００６７】
その直後に、フェノール樹脂を塗布した積層体３をロール５に通して圧締し、積層体３にフェノール樹脂を含浸させた。
【００６８】
次いで、ロール５の下流に配設された乾燥炉６にてフェノール樹脂を含浸させた積層体３を１１０℃、１．５分間の条件で乾燥させて積層体３の含水率を約１０％に調整した。
【００６９】
以上の一連の工程を経て連続的に搬出される長尺の積層体３を所定のサイズに裁断して積載しておき、その後、熱盤７により１５０℃、３分間の条件で積層体３の熱圧成形を行い、厚さ１．５ｍｍ、比重１．０の繊維板１０を得た。
【００７０】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例６＞
実施例６の繊維板および床材の製造工程について図２を参照しながら説明する。ケナフ長繊維から平均繊維長約５０ｍｍ、目付け１５００ｇ／ｍ２の長繊維マット１を作製し、長繊維マット１を搬送しながらその上に目付け５００ｇ／ｍ２のパルプシートからなる表面層２を積層して積層体３とした。
【００７１】
次いで、固形分率２０質量％の水溶液である粘度１２ｍＰａ・ｓのフェノール樹脂とユリア樹脂からなる樹脂を積層体３の搬送路上に配設されたフローコーター４ａにより塗布量２０００ｇ／ｍ２で積層体３に塗布した。
【００７２】
その直後に、フェノール樹脂とユリア樹脂からなる樹脂を塗布した積層体３をロール５ａに通して圧締し、積層体３にフェノール樹脂とユリア樹脂からなる樹脂を含浸させた。
【００７３】
次いで、固形分率３０質量％の水溶液である粘度１５ｍＰａ・ｓのフェノール樹脂とユリア樹脂からなる樹脂を積層体３の搬送路上に配設されたフローコーター４ｂにより塗布量１０００ｇ／ｍ２で積層体３に塗布した。
【００７４】
その直後に、フェノール樹脂とユリア樹脂からなる樹脂を塗布した積層体３をロール５ｂに通して圧締し、積層体３にフェノール樹脂とユリア樹脂からなる樹脂を含浸させた。
【００７５】
その後、ロール５の下流に配設された乾燥炉６にてフェノール樹脂とユリア樹脂からなる樹脂を含浸させた積層体３を１１０℃、１．５分間の条件で乾燥させて積層体３の含水率を約１０％に調整した。
【００７６】
以上の一連の工程を経て連続的に搬出される長尺の積層体３を所定のサイズに裁断して積載しておき、その後、熱盤７により１５０℃、３分間の条件で積層体３の熱圧成形を行い、厚さ２．５ｍｍ、比重１．０の繊維板１０を得た。
【００７７】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜実施例７＞
実施例７の繊維板および床材の製造工程について図１を参照しながら説明する。ジュート長繊維から平均繊維長約５０ｍｍ、目付け５００ｇ／ｍ２の長繊維マット１を作製し、長繊維マット１を搬送しながらその上に目付け１００ｇ／ｍ２の紙からなる表面層２を積層して積層体３とした。
【００７８】
次いで、固形分率２０質量％の水溶液である粘度２０ｍＰａ・ｓのメラミン樹脂を積層体３の搬送路上に配設されたフローコーター４により塗布量３０００ｇ／ｍ２で積層体３に塗布した。
【００７９】
その直後に、メラミン樹脂を塗布した積層体３をロール５に通して圧締し、積層体３にメラミン樹脂を含浸させた。
【００８０】
次いで、ロール５の下流に配設された乾燥炉６にてメラミン樹脂を含浸させた積層体３を１１０℃、１．５分間の条件で乾燥させて積層体３の含水率を約１０％に調整した。以上の一連の工程を経て連続的に搬出される長尺の積層体３を所定のサイズに裁断した。
【００８１】
一方、上記と同じ長繊維マット１を、表面層２を積層せずに単独で搬送し、フローコーター４によりメラミン樹脂を上記と同一条件にて長繊維マット１に塗布した。
【００８２】
その直後に、メラミン樹脂を塗布した長繊維マット１をロール５に通して圧締し、長繊維マット１にメラミン樹脂を含浸させた。
【００８３】
次いで、ロール５の下流に配設された乾燥炉６にてメラミン樹脂を含浸させた長繊維マット１を１１０℃、１．５分間の条件で乾燥させて長繊維マット１の含水率を約１０％に調整した。以上の一連の工程を経て連続的に搬出される長尺の長繊維マット１を所定のサイズに裁断した。
【００８４】
その後、上記において作製した、所定のサイズに裁断された１枚の積層体３および２枚の長繊維マット１を用いて、最表面に表面層２が配置されるように積層体３の裏面に２枚の長繊維マット１を重ね合わせてこれらの３枚を上下に積層し、この状態で、熱盤７により１５０℃、３分間の条件で積層体３の熱圧成形を行い、厚さ４．５ｍｍ、比重０．６の繊維板１０を得た。
【００８５】
さらに、繊維板１０の上に、酢酸ビニル系接着剤をロールコーターで１００ｇ／ｍ２塗布し、その上面に、仕上げ材である厚さ０．２５ｍｍのナラの化粧単板を、１２０℃、０．８ＭＰａ、６０秒の条件で貼着した後、表面にウレタン樹脂塗装を施し床材を得た。
＜比較例１＞
比較例１の繊維板および床材の製造工程について図３を参照しながら説明する。ケナフ長繊維から目付け１０００ｇ／ｍ２の長繊維マット１を作製し、この長繊維マット１を、固形分率２０質量％の水溶液であるフェノール樹脂を収容した樹脂含浸槽８に搬送して浸漬した後、ロール９に通して圧締し、これにより長繊維マット１にフェノール樹脂を含浸させた。
【００８６】
次いで、ロール９の下流に配設された乾燥炉６にてフェノール樹脂を含浸させた長繊維マット１を１１０℃、１分間の条件で乾燥した。
【００８７】
以上の一連の工程を経て連続的に搬出される長尺の長繊維マット１を所定のサイズに裁断して積載しておき、その後、熱盤７により１２０℃、３分間の条件で長繊維マット１の熱圧成形を行い、厚さ１．５ｍｍ、比重０．７の繊維板１０を得た。
【００８８】
さらに、繊維板１０の上に、酢酸ビニル系接着剤をロールコーターで１００ｇ／ｍ２塗布し、その上面に、仕上げ材である厚さ０．２５ｍｍのバーチ化粧単板を、１２０℃、０．８ＭＰａ、６０秒の条件で貼着して床材を得た。
【００８９】
以上のようにして製造した実施例１〜７および比較例１の繊維板と床材について下記の性能評価を行った。
[繊維板の表面平滑性]
仕上げ材を貼着する前の繊維板について、パルプまたは紙からなる表面層が設けられた側の表面（比較例１においては、繊維板表面）の最大表面粗さＰｙを表面粗さ計にて測定し、繊維板の表面平滑性を評価した。
[床材の耐キャスター性]
床材上で直径５０ｍｍの鋳造キャスターを複数回移動させ、仕上げ材が剥離するまでの耐久回数により床材の耐キャスター性を評価した。耐久回数が多いほど、耐キャスター性に優れた床材であることを示している。
[床材の耐水性]
床材の耐水性は、ワックス滴下試験により評価した。ワックス滴下試験は、フロア用ワックスを床材のサネ嵌合部分に一定量滴下し、５分間放置した後の外観変化を下記の基準にて評価することにより行った。
○：外観変化は見られなかった。
×：ワックス滴下箇所の表面に膨れが視認された。
【００９０】
性能評価の結果を表１に示す。
【００９１】
【表１】
0005214997.tif 000002
【００９２】
表１より、ケナフ長繊維からなる長繊維マットの表面にパルプまたは紙からなる表面層を積層し、この積層体に熱硬化性樹脂を含浸して熱圧成形することにより製造した実施例１〜７の繊維板は、パルプまたは紙からなる表面層を積層せずに長繊維マット単独で製造した比較例１の繊維板に比較して、繊維板表面の平滑性および緻密性が大幅に向上した。
【００９３】
また、実施例１〜７の床材は比較例１の床材に比較して耐キャスター性が向上しており、さらに２台のフローコーターによりフェノール樹脂を２回塗布した実施例３、６では耐キャスター性の更なる向上が認められた。
【００９４】
さらに、実施例１〜７の床材はワックス滴下による吸水後においても外観に変化は見られず、仕上げ材表面の平滑性および緻密性を維持していた。これに対して比較例１の床材はワックス滴下による吸水後において膨れが視認された。
【図面の簡単な説明】
【００９５】
【図１】実施例１、２、４、５、７の繊維板の製造工程を説明する図である。
【図２】実施例３、６の繊維板の製造工程を説明する図である。
【図３】比較例１の繊維板の製造工程を説明する図である。
【符号の説明】
【００９６】
１      長繊維マット
２      表面層
３      積層体
４、４ａ、４ｂ  フローコーター
５      ロール
１０    繊維板
【図１】
0005214997.tif 000003
【図２】
0005214997.tif 000004
【図３】
0005214997.tif 000005